(57)【要約】【課題】耐熱性、密着性を維持し、かつコロナ放電の発生抑制に優れた電線用絶縁塗料及びそれを用いた絶縁電線を提供する。【解決手段】ポリイミド樹脂またはポリアミドイミド樹脂からなる樹脂塗料中に、フェニルトリアルコキシシランと純水とが分散されて成る電線用絶縁塗料であって、前記フェニルトリアルコキシシランが前記樹脂塗料の樹脂分１００重量部に対して３〜１００重量部含有されているものである。【選択図】なし【特許請求の範囲】
【請求項１】
ポリイミド樹脂またはポリアミドイミド樹脂からなる樹脂塗料中に、フェニルトリアルコキシシランと純水とが分散されて成る電線用絶縁塗料であって、前記フェニルトリアルコキシシランが前記樹脂塗料の樹脂分１００重量部に対して３〜１００重量部含有されていることを特徴とする電線用絶縁塗料。
【請求項２】
前記フェニルトリアルコキシシランは、フェニルトリエトキシシラン、もしくはフェニルトリメトキシシランからなる請求項１に記載の電線用絶縁塗料。
【請求項３】
請求項１又は２に記載の電線用絶縁塗料を、導体上に直接又は他の絶縁層を介して塗布、焼付して形成された絶縁皮膜を有することを特徴とする絶縁電線。
【請求項４】
前記絶縁皮膜は、前記導体上に形成されたシランカップリング剤からなる皮膜上に形成されている請求項３に記載の絶縁電線。
【発明の詳細な説明】
【技術分野】
【０００１】
本発明は、モータやトランスなどの電気機器のコイルを形成するのに用いる絶縁電線及びその絶縁皮膜を形成するための電線用絶縁塗料に関するものである。
【背景技術】
【０００２】
絶縁電線の一種であるエナメル線は、導線上に電線用絶縁塗料を塗布、焼き付けして絶縁皮膜を設けて成るものである。このエナメル線を巻線して得られる電気機器のコイルは大容量、大型重電機器のマグネットワイヤとして広く実用されている。また近年は電気機器の小型化、高性能化に伴い、高電圧インバータ制御によって使用される傾向にある。
【０００３】
このエナメル線を使用して電気機器、例えばモータやトランスなどを作製する場合、一般的にはモータのコア（磁芯）のスロットに連続的にエナメル線をコイル状に巻回して形成したり、或いはエナメル線をコイル状に巻いたものをコアのスロットに嵌合、挿入したりする方法が主流であった。
【０００４】
一方、断面積の大きな、すなわち外径の大きいエナメル線や、平角導体を有するエナメル線の場合、エナメル線を連続的に巻いて巻き数の多い長尺のコイルを形成するのではなく、巻き数の少ない短尺の小径コイルを複数形成し、これら小径コイルのエナメル線の端末同士を溶接して繋ぎ合わせ、長尺のコイルを形成する方法が提案されている。このように形成したコイルは、小型で、かつ、高密度の磁束が要求される電気機器のコイル、例えば自動車の発電機などのコイルに使用されている。
【０００５】
自動車の発電機などのコイルには、例えば導体の周りにポリエステルイミドの絶縁皮膜を形成し、そのポリエステルイミド絶縁皮膜の周りにポリアミドイミドの絶縁皮膜を設けたダブルコートエナメル線や、導体の周りにポリアミドイミドの絶縁皮膜を設けたシングルコートエナメル線などが主に使用されている。また、一部では、導体の周りにポリイミドの絶縁皮膜を形成し、そのポリイミド絶縁皮膜の周りにポリアミドイミドの絶縁皮膜を設け、耐熱性と機械強度を向上させたダブルコートエナメル線なども使用されている（例えば、特許文献１参照）。
【０００６】
インバータ制御の場合、インバータから発生する高いサージ電圧がモータに侵入し、モータ絶縁システムに悪影響を及ぼす場合がある。このため、コイル状に巻回されたエナメル線間に十分な絶縁性が無い場合、コロナ放電によって絶縁層の劣化が促進される。このようなインバータサージ電圧に対して、絶縁皮膜のコロナ放電開始電圧以上であれば、コロナ放電が発生せず寿命が長くなる。コロナ放電開始電圧を高くする方法としては、絶縁皮膜の厚膜化と低誘電率化が挙げられるが、絶縁皮膜の厚膜化は、占積率の点からモータ設計に大きく影響するため好ましくない。
【０００７】
低誘電率化の具体例として、例えば、フェノール化合物を芳香族ポリエステル樹脂に溶解してなる電線用絶縁塗料を導体に塗布、焼付して絶縁皮膜を被覆することで、吸水率が低く、優れた誘電特性をもつエナメル線を得ることができることが知られている（例えば、特許文献２参照）。
【０００８】
また、フッ素系ポリイミド樹脂からなる電線用絶縁塗料を導体表面に塗布・焼き付けを行なうことなどが提案されている（例えば、特許文献３参照）。
【０００９】
【特許文献１】特開平５−１３０７５９号公報
【特許文献２】特開２００３−１６８４６号公報
【特許文献３】特開２００２−５６７２０号公報
【特許文献４】特開平１０−２８９６２２号公報
【発明の開示】
【発明が解決しようとする課題】
【００１０】
しかしながら、このような従来技術の方法では、誘電率は低いものの、高温焼付け時に有害なフッ素系ガスを生じてしまう。また、導体と絶縁皮膜との密着性に劣るため、導体と絶縁皮膜との間で浮きが発生し課電時に低い電圧で絶縁破壊が発生してしまうといった問題があった。
【００１１】
また、ポリアミドイミドからなる絶縁皮膜を有するエナメル線及びポリイミドからなる絶縁皮膜を有するエナメル線は連続耐熱区分が１８０〜２２０℃クラスと高いことから耐熱エナメル線として多用されているが、ポリアミドイミドやポリイミドは高耐熱である半面、極性が高いことから誘電率や誘電正接が高いといった問題があった。
【００１２】
本発明はかかる点に立って為されたものであって、その目的とするところは前記した従来技術の欠点を解消し、耐熱性、密着性を維持し、かつコロナ放電の発生抑制に優れた電線用絶縁塗料及びそれを用いた絶縁電線を提供することにある。
【課題を解決するための手段】
【００１３】
上記目的を達成するために請求項１の発明は、ポリイミド樹脂またはポリアミドイミド樹脂からなる樹脂塗料中に、フェニルトリアルコキシシランと純水とが分散されて成る電線用絶縁塗料であって、前記フェニルトリアルコキシシランが前記樹脂塗料の樹脂分１００重量部に対して３〜１００重量部含有されていることを特徴とする電線用絶縁塗料である。
【００１４】
請求項２の発明は、前記フェニルトリアルコキシシランは、フェニルトリエトキシシラン、もしくはフェニルトリメトキシシランからなる請求項１に記載の電線用絶縁塗料である。
【００１５】
請求項３の発明は、請求項１又は２に記載の電線用絶縁塗料を、導体上に直接又は他の絶縁層を介して塗布、焼付して形成された絶縁皮膜を有することを特徴とする絶縁電線である。
【００１６】
請求項４の発明は、前記絶縁皮膜は、前記導体上に形成されたシランカップリング剤からなる皮膜上に形成されている請求項３に記載の絶縁電線である。
【発明の効果】
【００１７】
本発明によれば、耐熱性や密着性を維持し、かつコロナ放電の発生抑制に優れ、特にモータや変圧器などのコイル用として好適な電線用絶縁塗料及びそれを用いた絶縁電線を提供することができる。
【発明を実施するための最良の形態】
【００１８】
以下、本発明の好適な一実施の形態を詳述する。
【００１９】
本発明者等は、絶縁皮膜の耐熱性、導体との密着性を維持し、かつコロナ放電の発生抑制に優れ、特にモーターや変圧器などのコイル用として好適な絶縁電線を鋭意検討した結果、導体上に直接又は他の絶縁層を介して、ポリイミド樹脂あるいはポリアミドイミド樹脂からなる樹脂塗料に、フェニルトリアルコキシシランと純水を分散させて成り、フェニルトリアルコキシシランが樹脂塗料の樹脂分１００重量部に対して３〜１００重量部含有されている電線用絶縁塗料を塗布、焼付して成ることで達成可能であることを見出し、本発明に至ったものである。
【００２０】
本発明によれば、絶縁皮膜の導体との高密着性、低誘電率を達成することができ、コロナ放電の発生の抑制や絶縁破壊防止特性に優れ、特にモータや変圧器などのコイル用として好適な絶縁電線を提供することができる。
【００２１】
（電線用絶縁塗料）
樹脂塗料としては、ポリイミド樹脂、ポリアミドイミド樹脂、ポリエステルイミド樹脂など工業的に用いられている樹脂塗料ならよく、例えばポリアミドイミドエナメル線用樹脂塗料、ポリイミドエナメル線用樹脂塗料等がある。
【００２２】
また、樹脂塗料は樹脂と溶剤からなる。溶剤としては、Ｎ−メチル−２−ピロリドン（以降ＮＭＰと呼称する）、ジメチルホルムアミド、ジメチルアセトアミド、スルホラン、アニソール、ジオキソラン、ブチルセルソルブアセテート、ラクトン系等が挙げられ、これらは単独で使用することもできるが、２種類以上混合して用いても良い。
【００２３】
この樹脂塗料に分散されるフェニルトリアルコキシシランは、フェニルトリエトキシシラン、フェニルトリメトキシシランが好ましい。これらのフェニルトリアルコキシシランを用いることにより、電線用絶縁塗料の製造過程において、加水分解を受けてシラノールを生成し、重縮合しやすくなるため、ポリイミド樹脂やポリアミドイミド樹脂などの樹脂塗料の持つ耐熱性を低下させることなく、誘電率を低くすることができる。
【００２４】
電線用絶縁塗料は、樹脂塗料中に、フェニルトリアルコキシシランと純水を分散させて成り、フェニルトリアルコキシシランが樹脂塗料の樹脂分１００重量部に対して３〜１００重量部含有されているものである。
【００２５】
ここで、フェニルトリアルコキシシランの配合割合が３重量部未満では、誘電率を下げる効果があまり得られないため、部分放電劣化を改善する効果が不十分である。また、フェニルトリアルコキシシランの配合割合が１００重量部を越えると分散性が悪くなり、絶縁塗料の安定性が悪くなるため、可とう性などが悪化する場合がある。
【００２６】
（絶縁電線）
絶縁電線は、樹脂塗料中へ、フェニルトリアルコキシシラン、純水を分散させて成り、フェニルトリアルコキシシランが樹脂塗料の樹脂分１００重量部に対して３〜１００重量部含有されている電線用絶縁塗料を、導線上に直接又は他の絶縁物層を介して塗布焼付して成るものである。
【００２７】
導体として銅線、アルミ線、銀線、ニッケル線等を適用することができる。また、導体の形状としては、丸型、平型等がある。
【００２８】
更に、コイル成形時の作業性などの向上のために、必要に応じて最外層に潤滑層を設けてもよい。
【００２９】
また、必要に応じ密着性をさらに向上させるためにシランカップリング剤を樹脂塗料中に添加することや、或いは、導体上に塗布、焼付して皮膜を形成し、この周囲に上記の電線用絶縁塗料からなる絶縁皮膜を形成することができる。シランカップリング剤としては、特に限定するものではないが、例えば、３−グリシドキシプロピルトリメトキシシラン、３−メタクリロキシプロピルトリメトキシシラン、３−アクリロキシプロピルトリメトキシシラン、３−アミノプロピルトリメトキシシラン、３−アミノプロピルトリエトキシシラン、Ｎ−２−（アミノエチル）−３−アミノプロピルトリメトキシシラン、３−メルカプトプロピルトリメトキシシラン等が好ましいが、これらに限定されるものではない。
【００３０】
このように本発明は、樹脂塗料中に、フェニルトリアルコキシシラン、純水を分散させて成り、フェニルトリアルコキシシランが樹脂塗料の樹脂分１００重量部に対して３〜１００重量部含有されていることを特徴とする電線用絶縁塗料を導線上に直接又は他の絶縁物層を介して塗布、焼き付けしてなることを特徴とする絶縁電線に関する。樹脂塗膜層の導体との高密着性、低誘電率を達成することができ、かつコロナ放電の発生抑制や絶縁破壊防止特性に優れ、特にモーターや変圧器などのコイル用として好適な絶縁電線を得ることができる。
【実施例】
【００３１】
以下に、具体的な実施例を説明する。
【００３２】
（実施例１）
フェニルトリエトキシシラン５．０ｇ、純水１．１ｇを、固形分濃度２０ｍａｓｓ％のポリアミドイミド塗料１００ｇに混合撹拌し電線用絶縁塗料を得た。丸形状の銅導体の周りに、電線用絶縁塗料を塗布した後、焼き付けを行い、皮膜厚さが３０μｍの外層絶縁皮膜を設け、絶縁電線を作製した。
【００３３】
（実施例２）
フェニルトリエトキシシラン５．０ｇ、純水１．１ｇを、固形分濃度２０ｍａｓｓ％のポリイミド塗料１００ｇに混合撹拌し電線用絶縁塗料を得た。丸形状の銅導体の周りに、電線用絶縁塗料を塗布した後、焼き付けを行い、皮膜厚さが３０μｍの外層絶縁皮膜を設け、絶縁電線を作製した。
【００３４】
（実施例３）
フェニルトリメトキシシラン５．０ｇ、純水１．１ｇを、固形分濃度２０ｍａｓｓ％のポリアミドイミド塗料１００ｇに混合撹拌し電線用絶縁塗料を得た。丸形状の銅導体の周りに、電線用絶縁塗料を塗布した後、焼き付けを行い、皮膜厚さが３０μｍの外層絶縁皮膜を設け、絶縁電線を作製した。
【００３５】
（実施例４）
フェニルトリメトキシシラン５．０ｇ、純水１．１ｇを、固形分濃度２０ｍａｓｓ％のポリイミド塗料１００ｇに混合撹拌し電線用絶縁塗料を得た。丸形状の銅導体の周りに、電線用絶縁塗料を塗布した後、焼き付けを行い、皮膜厚さが３０μｍの外層絶縁皮膜を設け、絶縁電線を作製した。
【００３６】
（実施例５）
フェニルトリエトキシシラン０．６ｇ、純水０．０２ｇを、固形分濃度２０ｍａｓｓ％のポリアミドイミド塗料１００ｇに混合撹拌し電線用絶縁塗料を得た。丸形状の銅導体の周りに、電線用絶縁塗料を塗布した後、焼き付けを行い、皮膜厚さが３０μｍの外層絶縁皮膜を設け、絶縁電線を作製した。
【００３７】
（実施例６）
フェニルトリエトキシシラン２０ｇ、純水０．０２ｇを、固形分濃度２０ｍａｓｓ％のポリアミドイミド塗料１００ｇに混合撹拌し電線用絶縁塗料を得た。丸形状の銅導体の周りに、電線用絶縁塗料を塗布した後、焼き付けを行い、皮膜厚さが３０μｍの外層絶縁皮膜を設け、絶縁電線を作製した。
【００３８】
（比較例１）
丸形状の銅導体の周りに、ポリアミドイミド塗料を塗布した後、焼き付けを行い、皮膜厚さが３０μｍの外層絶縁皮膜を設け、絶縁電線を作製した。
【００３９】
（比較例２）
丸形状の銅導体の周りに、ポリイミド塗料を塗布した後、焼き付けを行い、皮膜厚さが３０μｍの外層絶縁皮膜を設け、絶縁電線を作製した。
【００４０】
（比較例３）
フェニルトリエトキシシラン０．１ｇ、純水０．０２ｇを、固形分濃度２０ｍａｓｓ％のポリアミドイミド塗料１００ｇに混合撹拌し電線用絶縁塗料を得た。丸形状の銅導体の周りに、電線用絶縁塗料を塗布した後、焼き付けを行い、皮膜厚さが３０μｍの外層絶縁皮膜を設け、絶縁電線を作製した。
【００４１】
（比較例４）
フェニルトリエトキシシラン２５．０ｇ、純水６．７ｇを、固形分濃度２０ｍａｓｓ％のポリアミドイミド塗料１００ｇに混合撹拌したがゲル化が発生し、好適なエナメル線用塗料を得ることはできなかった。
【００４２】
（比較例５）
フェニルトリエトキシシラン３０．０ｇ、純水６．７ｇを、固形分濃度２０ｍａｓｓ％のポリアミドイミド塗料１００ｇに混合撹拌したがゲル化が発生し、好適なエナメル線用塗料を得ることはできなかった。
【００４３】
実施例１〜６及び比較例１〜５における電線用絶縁塗料の評価結果及び絶縁電線の評価結果を表１に示した。
【００４４】
【表１】
2010040320.tif 000002
【００４５】
表１における特性の各評価は、次に基づいて行った。
【００４６】
（１）電線用絶縁塗料の安定性：電線用絶縁塗料を３０℃の直射日光が当たらない室内に１ヶ月間置き、ワニスの樹脂分や中空シリカの沈降の有無により判定した。
【００４７】
（２）可とう性：フィルム状に成型した、２ｍｍ×１００ｍｍの試験短冊片を１８０゜に折り曲げ、１０回繰り返した後の割れ発生有無を評価した。
【００４８】
（３）密着性：密着力評価用の銅基板に塗料を塗布・焼付け、幅１０ｍｍの短冊状試験片をテンシロン測定機で引剥強さを測定し、密着力を評価した。
【００４９】
（４）誘電率：フィルム状に成型した、２ｍｍ×１００ｍｍの試験短冊片を空洞共振器摂動法（Ｓ−パラメータネットワークアナライザ８７２０ＥＳ；アジレント製）を用い、周波数１０ＧＨｚの誘電率を測定した。
【００５０】
（５）絶縁破壊電圧：絶縁皮膜を黄銅製平行平板電極３０ｍｍΦで挟み、初期１ｋＶ荷電から０．５ｋＶ／ｍｉｎで昇圧し、課電し破壊時の電圧を測定した。
【００５１】
表１に示す通り、実施例１〜６では、比較例１、２と比較して絶縁塗料の安定性、可とう性、導体との密着性が同等であり、ポリアミドイミド樹脂塗料あるいはポリイミド樹脂塗料からなる絶縁皮膜の諸特性を維持していることがわかる。
【００５２】
また、実施例１〜６において、５％重量減少温度、及び絶縁破壊電圧については、比較例１及び２よりも高く、耐熱性及び絶縁破壊特性が向上している。これに加え、実施例１〜６では、従来（比較例１、２）よりも誘電率が低くなっており、ポリアミドイミド樹脂塗料あるいはポリイミド樹脂塗料からなる絶縁皮膜の諸特性を維持しながら低誘電率の絶縁皮膜が得られる。
【００５３】
これに対し、比較例３では、樹脂塗料の樹脂分１００重量部に対してフェニルトリアルコキシシランの配合量が３重量部未満であることから、誘電率の低い絶縁皮膜が得られていない。また、絶縁破壊特性については従来（比較例１、２）と同等かそれよりも劣る絶縁皮膜となる。
【００５４】
また、比較例４及び５では、絶縁塗料の安定性が悪く、特に、比較例４においては導体との密着性が従来よりも劣る結果となり、また、比較例５においては、絶縁塗料化が出来なかった。これは、樹脂塗料の樹脂分１００重量部に対するフェニルトリアルコキシシランの配合量が多くなったことが起因すると考えられ、少なくとも樹脂塗料の樹脂分１００重量部に対するフェニルトリアルコキシシランの配合量は１００重量部以下であることが好ましい。
【００５５】
本発明の実施の形態においては、ポリアミドイミド樹脂あるいはポリイミド樹脂からなる樹脂塗料に、純水と樹脂塗料の樹脂分１００重量部に対して３〜１００重量部配合されたフェニルトリアルコキシシランとを分散させてなる電線用絶縁塗料を、導体上に直接塗布し、焼付けしたが、他の有機絶縁塗料からなる絶縁層を介しても同様の作用、効果が得られる。また、導体上にシランカップリング剤を塗布して皮膜を形成し、その皮膜上に本発明の電線用絶縁塗料を塗布、焼付けしてなる絶縁皮膜を形成することにより、上述の特性を得られると共に、密着性をさらに向上させることが可能である。
【００５６】
また、本発明の実施の形態においては、絶縁皮膜の外周あるいは最外層に、潤滑層を設けることにより、上述の特性に加え、エナメル線の潤滑性を向上させることができる。
【００５７】
以上、本発明の実施の形態及び実施例を説明したが、上記に記載した実施の形態及び実施例は特許請求の範囲に係る発明を限定するものではない。また実施の形態で説明した特徴の組合せ全てが発明の課題を解決するための手段に必須であるとは限らない点に留意すべきである。